Biomatériau tridimensionnel comprenant une matrice de complexes de polyélectrolytes (PEC) à base d’alginate et de chitosan modifiés ou non, et des macrophages, ladite matrice présentant une macroporosité ouverte interconnectée dans laquelle le ratio massique alginate/chitosan est compris entre 20/80 et 80/20. Biomatériau selon la revendication 1, dans lequel le ratio massique alginate/chitosan est de 40/60. Biomatériau selon la revendication 1 ou 2, dans lequel l’alginate présente un ratio M/G compris entre 1,4 et 2,7, préférentiellement égal à 2 +/-0,2, un poids moléculaire (Mw) compris entre 150.000 et 250.000, et un indice de polydispersité (IP) inférieur à 2, préférentiellement d’environ 1,5. Biomatériau selon l’une des revendications 2 ou 3, dans lequel le chitosan présente un degré de déacétylation (DDA) compris entre 75% et 90%, préférentiellement entre 75 et 85%, un Mw compris entre 130.000 et 400.000, préférentiellement entre 200.000 et 400.000, et un indice de polydispersité inférieur à 2, préférentiellement d’environ 1,8. Biomatériau hybride selon l’une des revendications précédentes, comprenant des macrophages pro-cicatrisants. Biomatériau hybride selon la revendication 5, dans lequel les macrophages pro-cicatrisants sont des macrophages pro-résolutifs. Biomatériau hybride selon l’une des revendications précédentes, comprenant des macrophages pro-cicatrisants et des cellules stromales mésenchymateuses (CSM), le ratio macrophages pro-cicatrisant / cellules stromales mésenchymateuses étant préférentiellement compris entre 1/99 et 99/1. Procédé de préparation d’un biomatériau hybride selon l’une des revendications 1 à 7, comprenant les étapes : (a) cultiver des monocytes et/ou des macrophages dans des conditions permettant d’obtenir des macrophages pro-cicatrisant ; (b) préparer une matrice de complexes de polyélectrolytes (PEC) à base d’alginate et de chitosan dans des proportions relatives comprises entre 40/60 et 60/40 ; (c) éventuellement sécher la matrice de PEC ; (d) stériliser la matrice de PEC ; (e) ensemencer la matrice de PEC avec des macrophages pro-cicatrisants obtenus à l’étape (a) éventuellement combinés avec des CSM. Procédé de préparation d’un biomatériau hybride selon la revendication 8, dans lequel l’étape (d) de stérilisation est une stérilisation par irradiation par faisceaux d’électrons pulsés de faible énergie ou une stérilisation par irradiation par faisceaux d’électrons continus de faible énergie. Pansement cutané destiné à la médecine régénérative comprenant un biomatériau tridimensionnel selon l’une des revendications 1 à 7. Macrophages pro-cicatrisants, éventuellement combinés à des CSM, pour leur utilisation en médecine régénérative chez un sujet, caractérisés en ce que lesdits macrophages pro-cicatrisants et les éventuels CSM sont sous une forme adaptée à leur administration audit sujet au moyen d’un biomatériau tridimensionnel selon l’une des revendications 1 à 7. Macrophages pro-cicatrisants, éventuellement combinés à des CSM, pour leur utilisation selon la revendication 11, pour le traitement d’une plaie, notamment d’une plaie chronique. Macrophages pro-cicatrisants, éventuellement combinés à des CSM, pour leur utilisation selon la revendication 12, caractérisés en ce que le sujet présente un diabète et/ou est un sujet âgé. Macrophages pro-cicatrisants, éventuellement combinés à des CSM, pour leur utilisation selon l’une des revendications 11 à 13, caractérisés en ce que le biomatériau tridimensionnel est sous la forme d’un pansement, d’un patch, ou d’une matrice implantable. Macrophages pro-cicatrisants, éventuellement combinés à des CSM, pour leur utilisation selon l’une des revendications 11 à 14, caractérisé en ce que lesdits macrophages pro-cicatrisants et les éventuelles CSM ont été préalablement obtenus à partir de cellules dudit sujet parmi, des cellules de moelle osseuse, des iPS ou monocytes sanguins, et ASC du tissu adipeux. Kit destiné à la médecine régénérative, et notamment au traitement d’une plaie, telle qu’une plaie chronique, ledit kit comprenant : - une matrice de PEC à base d’alginate et de chitosan, ladite matrice présentant une macroporosité ouverte interconnectée dans laquelle le ratio massique alginate/chitosan est compris entre 20/80 et 80/20, préférentiellement de 40/60 ; - un milieu de culture adapté à la culture des monocytes ou macrophages pro-cicatrisants et/ou un milieu de culture adapté à la différenciation de cellules de moelle osseuse en macrophages de phénotype pro-cicatrisants. Kit selon la revendication 16, dans lequel la matrice de PEC est stérilisée.